(57)【要約】      （修正有）【課題】長時間の多色なカラー残光を実現するカラー表示板、カラー発行プレートを提供する。【解決手段】カラー発色の残光時間が短い発光体を真ん中に、長残光な発光体を両サイドに並列に連結し、長残光な発光体から励起光を受け取る、輻射光を受け取る、或いは電子遷移を受け取るなどして、カラー発光体の蓄光剤と蛍光剤を励起して、発光時間、励起時間を大幅に延長する方式を考案した。【選択図】図１
2020027184.tif 000002
【特許請求の範囲】
【請求項１】
透明度の高い透明樹脂にカラー蛍光剤を混入した第一の層１を上面に、同じく透明度の高い同種の透明樹脂にカラー蛍光剤とアルカリ土類金属のアルミン酸塩からなる蓄光剤を混入した第二の層２を下面に密着積層し積層SJとし、同じく、透明度の高い同種の透明樹脂にアルカリ土類金属のアルミン酸塩からなる蓄光剤を混入してなした第三の層３を上面に、同じく、透明度の高い同種の透明樹脂にアルカリ土類金属のアルミン酸塩からなる蓄光剤と白色蛍光剤を混入してなした第四の層4とを下面にして密着してなした積層SKとを、図１代表図SJ、SKのごとく水平方向に並列密着させてなした垂直積層と水平並列を組み合わせた構造よりなるカラー表示板、カラー発光プレート
【請求項２】
請求項１に於いて積層SJ及び積層SKを白色反射板5の上に図３のごとく設置した蓄光剤、蛍光剤よりなるカラー表示板、カラー発光プレート
【請求項３】
請求項１において、第一の層１を下面に、第二の層２を上面に密着積層SLとして、次に第三の層3を下面に、第四の層4を上面に設置し密着積層SMとし、積層SLと積層SMとを水平方向に図４のごとく並列密着させてなした、垂直積層と水平並列を組み合わせた構造よりなるカラー表示板、カラー発光プレート
【請求項４】
請求項３において、積層SL及び積層SMを白色反射板5の上に図５のごとく設置した蓄光剤、蛍光剤よりなるカラー表示板、カラー発光プレート
【請求項５】
透明樹脂に蛍光剤を混入した第一の層６を上面になるよう半円球又は四角柱に型で成形し、同じく同一の透明樹脂に蛍光剤とアルカリ土類金属のアルミン酸塩からなる蓄光剤を混入した第二の層７を層６の下面になるよう半円球又は四角柱に型で成形し、層６と層７を密着積層してなした球状積層体SJを、同じく透明樹脂にアルカリ土類金属のアルミン酸塩からなる蓄光剤を混入して  球又は四角柱に型で成形してなした球状積層体SKとを、上面中心を通る法線により串刺しし、図６のごとくカラー発色層が真ん中に挟まれるようダンゴ状に密着接続してなした、蓄光剤、蛍光剤よりなるカラー表示物、カラー発光数珠
【請求項６】
請求項５に於いて、球状積層体SJと 球状積層体SKを複数個交互に直列或いは曲線状の数珠状に密着接続させた カラー表示物、カラー発光数珠。
【発明の詳細な説明】
【技術分野】
【０００１】
本発明はアルカリ土類のアルミン酸塩を基材に賦活剤としてユーロピウム（Eu２＋）、賦活助剤としてジスプロシウム(Dy3+)等を添加した蓄光剤(以降は単に蓄光剤と記述することもある)と蛍光染料または蛍光顔料を使用してカラー発光を実現させた技術の内、カラー発色の発色時間、残光時間の長時間化を図ったものである。
【背景技術】
【０００２】
従来蓄光剤によるカラー発色物には、硫化系蓄光剤を使用した物、アルカリ土類のアルミン酸塩を基材とする蓄光剤にカラー塗料を微量混ぜた物、下地層を透過して発色を実現した物が有った
【０００３】
しかるに、硫化系蓄光剤にあっては、昼間での体色と発光色が大きく違い、また製品寿命が短い、硫化ガスを発する、残光時間が短い、発光輝度低いなど産業用途・実用に向かないいと言う欠点があった。
【０００４】
アルカリ土類のアルミン酸塩を基材とした蓄光剤にカラー塗料を微量混入した物は、発光源を覆い或いは、励起光を吸収するものであり、蓄光剤が持つ長残光時間及び高輝度な性能を著しく損ね、数十分の残光時間しか得られなかった。
【０００５】
また、下地を透過する方式は、下地色を彩度の低い淡いカラーを採択する必要があり、濃い下地では励起光を吸収するため、著しく残光時間が短縮されてしまう欠点があった。
【０００６】
また弊社特願2016-136374のカラー発光体は昼間での体色と暗闇での発光色をほぼ同一色調にする事に成功した。しかし赤色で２時間程度と硫化系蓄光剤やペイント混入方式の技術に比べれば長時間な結果を得られたが、産業界での実用、用途の多様化・発展性を考慮するとさらなる開発を行い、アルカリ土類のアルミン酸塩を基材としたグリーン発光、グリーンブルー発光と同規模の発色時間を実現する必要があった。そうすることにより、掲示物、展示物として同一の用途上で使用できるからである。
【０００７】
表１は、特願2016-136374出願時、赤、オレンジ、グリーン、ブルーの発光時間を調べるために、公設試験場に於いて輝度測定を行った物である。二層の構造よりなり、下側が蛍光着色層、上側が微量の蛍光剤と蓄光剤を混合してなしたカラー発色構造をなす。この場合、赤色、青色に有っては2時間経過後の発光輝度が10ミリカンデラを下回り蛍光剤を励起して蛍光発色できない状況となる。またオレンジ、グリーンに有っては4時間経過後に蓄光剤発光輝度が10ミリカンデラを下回り、蛍光発色出来ない状況となる
【表１】
2020027184.tif 000003
【０００８】
この測定物では蓄光剤としてイージーブライト社粒径25ミクロンのグリーン発光蓄光剤を30パーセント重量部使用している。
【０００９】
蓄光剤は粒径の小さいもの、25ミクロン以下のものを使用して含有量を3０パーセント重量部を基準とすると光の透過性が確保出来るため下地色を反映でき、また、製品の表面のざらつき感が少なく、沈降沈殿速度がゆっくりで有るため、透明樹脂の硬化までに分散度を保ちやすく、また、イージーブライト社蓄光剤の破砕面が比較的に丸いと言われており、このためノズルからの流動も良好と考えられるため、これらを考慮のうえ、選択した
【００１０】
粒径の大きな１５０ミクロン、２５０ミクロンの蓄光剤では初期輝度が高いため、初期の発色効果に於いてグリーン発色の影響を大きく受け、混色が上手く行かないことも、この構造を選択した理由である。またざらつき感が高く、重いために沈降が早く、凝集が早く、流動性が悪いため、良質な混合物となりにくく、結果として、発光ムラ、発色ムラを引き起こすことも理由である
【先行技術文献】
【特許文献】
【００１１】
【特許文献１】特願2016-136374
【発明の概要】
【発明が解決しようとする課題】
【００１２】
先行文献では残光時間が赤色、ブルーで２時間、オレンジ、グリーンで４時間と短く、各種表示板としての適用分野を広げ発展性を考慮する必要があった。また、光効果を利用した農業、漁業、水処理においても、電源の無い環境に於いて長時間発色の製品開発が期待されるようになってきた
【００１３】
また国連のSDGsに於けるイニシアティブのように、地球全体から見ての、包括的な経済成長、貧困対策、感染症予防等が期待されるようになってきた
【００１４】
例えば、再生可能エネルギーであるソーラーパネルは化石燃料を使用せず、クリーンな電源と言われているが、設置に伴う環境破壊、半導体による廃棄物の環境汚染などが取り沙汰されており、除草剤散布、害虫駆除の為の農薬散布が住環境を汚染する事態となっている。またパネルによる反射効果の為、近隣の住民に熱輻射を送ることになり、パネル設置建て屋では周囲を樹木で覆うことが出来ず、住環境を悪くする弊害があった。
【課題を解決するための手段】
【００１５】
これらの社会的課題を解決するためにポータブル、低コスト、軽い、設置が簡単な製品開発を行った。また蓄光剤使用、薄い疎な蛍光剤使用という発色・発光効果にあっては負の要因である課題を解決するために、より高輝度・長残光な蓄光剤を水平方向に並列密着し、その集光効果及びエッジグロー効果により発色部の励起を促進し電子の遷移を増大せしめ、長時間の多色なカラー残光を実現する方式を考案した。
【００１６】
このために、蛍光剤の励起光波長と発光波長、及び蓄光剤の励起光波長と発光波長が互いにオーバーラップする領域で接続する構造を考案した。
【００１７】
表２はBASF社の集光性蛍光剤RUMOGEN-F REDの波長スペクトルである。表３は赤色発光の代表的な蛍光剤ペリレン系赤の励起光波長と発光波長のグラフである。本願発明では、日本蛍光化学株式会社のアルミン酸イットリウム系蛍光体又はペリレン系蛍光体である、ＮＫＰ‐８３０３レッド、ＮＫＰ‐８３０４オレンジ、ＮＫＰ‐８３０６オレンジイエロー、ＮＫＰ‐８３１５イエロー、ＮＫＰ‐８３１２グリーン、ＮＫＰ‐８３０７ピンク、ＮＫＰ‐８３２９ホワイト、を使用した。蛍光剤は各社製品によりピーク波長領域にはズレがあるが、オーバーラップ領域が存在するため、蛍光剤或いは集光性蛍光剤と蓄光剤では条件を整えればお互いに電子遷移を起こす領域が存在する。
【００１８】
また青は株式会社ペパレス製作所ＰＰＬＳ顔料粉末  青を使用した。この顔料粉末はブラックライトにより発色しないが、下地青として使用し、上層の青色発光、あるいはブルーグリーン発光の蓄光剤に微量混入し、製品として、下地のブルー色透過光によるブルー発光時間、視認時間にして約6時間の発色を観察することが出来た。また、電子の遷移を増大させるため白色蛍光剤を０．００２重量部ほど混入させた。微量の白色蛍光剤混入により、青色の彩度を殆ど変えずに、電子遷移促進の効果をもたらした。
【００１９】
これらの蛍光剤で特記すべきはRumogen F Redでは４００nmから５５０nmの励起光波長領域が存在しており、通常の赤色蛍光剤でも４００nmから５００nmにかけて励起光波長領域を有することである。通常の励起光吸収領域しは別に青色・紫外領域にも吸収領域を有し、すなわち赤蛍光剤は、ドナー、アクセプターの役割とは別にトランスレーター、すなわち電子遷移促進の効果を有する発光体であることがわかる。従って、赤発色の彩色発現不具合を最小に抑えれば、グリーン発光蓄光剤、ブルー発光蓄光剤、ブルーグリーン発光蓄光剤の発光波長領域からの発光スペクトルにより十分な励起を受ける条件が整っている
【００２０】
それでは、蛍光剤発光による蓄光剤励起の可能性に付いてみると、一般的には励起されて発光する波長はストークシフトした長波長側なので、赤は蓄光剤を励起しないと想像される。しかるにペリレン系蛍光剤の発光領域は表３からも分かるように425nm領域から存在するため、蓄光剤グリーン発光、ブルー発光、ブルーグリーン発光共に蛍光赤により励起されることが分かる。また、３００nm領域にも大きな吸収領域が有り、総合影響があると考えられる。
【００２１】
種々の実験を行った結果、照明による励起、蛍光剤の励起により蓄光剤が発光するまで、２分から５分の時間を要するが、発光を確認することができた。
【００２２】
他の、オレンジ、イエロー、グリーン、ブルーに有っては、オーバーラップは存在する物の、非常に強度の小さい領域のため、時間をかけるか、他の方式によるサポートを併用する必要がある。すなわち下地透過光による発色効果が必要になる。
【表２】
2020027184.tif 000004
【表３】
2020027184.tif 000005
【表４】
2020027184.tif 000006
【表５】
2020027184.tif 000007
【表６】
2020027184.tif 000008
【表７】
2020027184.tif 000009
【表８】
2020027184.tif 000010
【００２３】
表８、表９はルミノーバーグリーン発光、ブルーグリーン発光の励起と発光のスペクトルを縦軸を相対輝度、横軸を波長にしてグラフにした物である。ホームページより資料としてダウンロードしたものであるが、蛍光剤の励起光、発光グラフ表２、表３、表４、表５、表６と比べると、総合影響関係が良く理解できる
【００２４】
但し、グリーン発光は初期にはグリーン色が強く、同じくブルーグリーも発光色を有するため、本願発明のカラー発光体の構成では、赤、オレンジ、イエロー、グリーンまではグリーン発光の蓄光剤を使用して、ブルー発光体の構成にはブルー発光蓄光剤またはブルーグリーン発光蓄光剤を使用した。調色には色々な組み合わせがあるが、本願発明の趣旨がカラー発光体の調色では無いため代表的な組み合わせの開示のみとする。
【００２５】
本願発明では、アルカリ土類のアルミン酸塩蓄光剤として、有限会社ケイエスケイが中国より輸入した物を使用した。根本特殊化学、イージーブライトの蓄光剤は根本特殊化学が１９９２年日本国内で特許取得後、世界的に独占販売であったため高価で一般使用には適していなかったからである。ルミノーバは各種資料も揃え、粒径の管理も厳密であるが、スクリーン印刷、蓄光インクなどのように厳密な粒径範囲にある物で無くても使用できる用途が多く存在する。根本ルミマテリアル製品、イージーブライト製品、有限会社ケイエスケイ製品共に耐候性、耐熱性に関して差が無く安心して使用できる製品であることが分かった
【００２６】
本願発明では請求項２に於いて反射板の効果も謳っているが、請求項１於けるプリミティブな形状に於いては、発光層、発色層の面積が大きくなるため、下地の平坦度、反射材の材質、厚みによって彩度が大きく影響を受けるため、製作試作は層１、層２共に厚み１．５ミリを基準に行った。蓄光剤の流れやすさ、発色の均一、原材料のコストを考慮すると層１と層２の合計厚さは３ミリ程度が適当である。図６から図９に於ける発光層は球の半分、ブロックの半分を目安に厚さを設定した。これらは発色だけを考慮すれば良く、発色ムラなどは考慮する必要が無い。デザイン的に考えればバラエティーに富んでいるものが出来上がる。
【００２７】
蓄光剤を含む層も透過性を確保するために、本願発明での使用蓄光剤は、符号SJのカラー発色層符号１にはイエローグリーン発光の粒径７５ミクロントップ、平均粒径５０ミクロンを使用した。励起サポート層である符号SK層にはイエローグリーン発光の粒径１５０ミクロントップ、平均粒径１００ミクロンを使用した。蓄光剤含有量は透明樹脂に対して５０パーセント重量部を基準に行った。これより多いと沈殿層が厚くなり、遮蔽板として働いてしまうため、積層効果が滅殺されてしまう。同じく蛍光剤にあっても０．００４から０．０２重量部とした。濃いと濃度消光を引き起こし、且つ、導光作用を減少させる。集光蛍光プレートの役割として、端部に集光された光が強い方が総合作用が強くなるからである。
【００２８】
この様に、同一の透明樹脂内に混合された蛍光剤と蓄光剤が極近傍にあるため互いに影響し合い、時間はかかるが蓄光剤に作用し、また蓄光剤励起光から蛍光剤を励起し長時間発色するというループを作ることに成功し、本願発明のカラー発光体は６時間から８時間以上という驚異的な発色時間を実現することができた。このような時間差のある現象をを確認するのは、カラー積層体を暗闇中で発光蓄光体の上に乗せ発色遅れを観察したり、大きなパネル上で並列補助励起源の無い部分ととの彩度を比較すると容易に認識できる。
【００２９】
また市販の蛍光剤、蓄光性蛍光体は発色調色のため種々の原料が使われており、例えば、ピンクは蛍光赤に蛍光白の蛍光剤を少量混入しピンクとする場合もある。イエロの蛍光剤にレッドの蛍光剤を少量混入してオレンジとする事も可能で、調色によりまた味わい深く多彩な発色を得ることが出来る。
【００３０】
表9、表10から分かるように蓄光剤による、青、バイオレットの励起は難しい。これは、発光波長は励起光より波長が長くなるストークシフトためである。現在蓄光剤ブルー発光より短い波長の発光剤は市場からなゅうしゅするのが難しい。このため青色発光の蓄光剤に青色染料と蛍光白を少量混入する。或いはグリーンブルー系に青色染料と蛍光白を少量混入して、青色発光とする。青色発色は蓄光剤そのものの発光と青色染料と蛍光白で設けた青色下地層からの透過光を利用して実現する。
【表９】
2020027184.tif 000011
【表１０】
2020027184.tif 000012
【００３１】
発光輝度の低い短残光な蓄光剤と発光輝度の高い長残光な蓄光剤の組み合わせは、スクリーン印刷やプラスチック製品での粒子の小さい、作業、加工のしやすい蓄光剤製品の長残光化を可能として、用途拡大を助ける。
【発明の効果】
【００３２】
この様に補助励起源を備えた、赤色、ピンク、オレンジに有っては６時間から8時間以上の視認可能時間を実現し、イエロー、グリーンでは８時間から10時間、ブルーでは6時間以上の大幅な視認可能時間を実現する事に成功した。
【００３３】
積層だけによる発色構造では、例えば赤色では２時間以上では、周囲の暗闇に紛れてしまい発色が確認できないが、本願発明の水平連結補助励起源を有する構造では、蓄光剤の残光時間の延長が図られた結果、赤色発色が暗闇に紛れてしまうことが無くなった。すなわち周囲の蓄光剤とのコントラスト効果もあるし、目が暗闇に慣れるて目標が捉えられると赤色をより感知できるという状況になる。このことは、人間の視認可能時間が延びることで有り、防災などの観点からみれば、１０時間発色、１５時間発色視認可能となり、大幅に防災、減災に効果を現す。
【００３４】
単一のグリーン発光、ブルーグリーン発光、ブルー発光による避難誘導板では８時間から１２時間で白くぼやけた発光のみとなり、暗闇に紛れてしまい、人間にとっては気付きにくい発光物となり、カラー発光体が非常に有効な表示板となった
【００３５】
スクリーン印刷や蓄光インクに使用する粒子の細かい、残光時間の短い蓄光剤使用の場合に於いても、補助励起光を設定すればより長時間化を図れ、有用性を増すことが出来た
【００３６】
2014年、青色光がハエや蚊の蛹を殺すことが東北大学に於いて発見された。活性酸素による効果であるが、本願発明の成果を適用すれば殺虫剤や抗生物質を使用しないで害虫駆除が出来る道が開けた。その他、ブルー光は微生物が忌避して逃げる色で有るため水処理工程に於いて、簡便かつ効率的な手法に道を開く物である。
【００３７】
近年ミツバチが激減しているニュースを見聞する。ミツバチは花粉の白からピンクを感じ取り、特にコントラストに敏感だそうである。生物の生存多様性をサポートし、ハウス栽培や自家栽培に於いて、殺虫剤を使用しない、バクテリアに耐性菌を作らない農業に道を開く物である。このことは人間にも薬剤汚染が伝播しない食物連鎖系を作ることに有効で有り、我々の健康維持に役立つ
【図面の簡単な説明】
【００３８】
【図１】本願発明の積層板を水平方向から見た正面図である。層１、２よりなるカラー発色積層SJと、SJを励起する為の層3、4よりなる補助発光体SKとを水平方向に連結密着させた構造を示している。図２の平面図A-A断面を模式的に示している。代表図である
【図２】本願発明の積層カラー発光体を上面から見た平面図である。層１及び層３は上側、視認される側にあることを示している
【図３】請求項１に於いて、カラー発色構造の底面に白色反射板５を設置し請求項２とした構造を示している
【図４】請求項１に於ける積層SJの符号１及び２、積層SKの符号３及び４の上下を入れ替えて積層SL、積層SMとし請求項３とした構造を示している
【図５】積層構造SLと積層構造SMの下面に白色反射板５を設置し請求項４とした構造を示している
【図６】積層体SJと積層体SMを団子状に串刺しにしてなした請求項５のカラー発光構造
【図７】カラー積層体SLの符号６及び符号７、同じくカラー積層体SMの符号８及び符号９の上下を入れ替えてなしたダンゴ状カラー発光体の請求項５の応用例
【図８】四角形プロック状の積層カラー発光体SL及び積層カラー発光体SMを串刺し状に連結した構造のカラー発光体
【図９】図８に於いてカラー発光体SJ及びカラー発光体SKの符号１と２及び符号３と４の上下を入れ替えて、カラー発光体SL及びSMとなし、串刺し状に連結してなしたカラー発光体
【図１０】符号２及び符号７の内部詳細図を模式的に示した断面図である。小さな円図形１１は蛍光染料、或いは蛍光顔料。大きな円図形１２は蓄光剤を示している。層SNは樹脂が硬化するまでに、蓄光剤が下方に沈降沈殿した層を示している
【図１１】図６及び図７において、球状カラー発光体の内部を模式的に表示した断面図である。蓄光剤は樹脂硬化までに沈降沈殿して蛍光染料或いは蛍光顔料と分離を始めるので、沈降防止剤や使用可能時間のコントロールにより半球下のSN層を成形した後、上半分も同じ手段すなわち沈降防止剤や使用可能時間のコントロールによりに追加で成形する。
【発明を実施するための形態】
【００３９】
代表図１について構成を説明する。符号２は蓄光剤と蛍光剤の混合による発光層である。透明度の高い透明樹脂層に混合し厚さは1.5ミリ程度とする。蓄光剤は最高粒径75ミクロン平均粒径50ミクロンのグリーンイエロー発光の物を使用した。混合比は50パーセント重量部を基準とする。符号１は蛍光剤混入によるカラー発色層である。蛍光剤は市販で入手できるペリレン系の一般的なものでよく、濃度は薄く0．02から0．003重量部と少なくする。蛍光層符号2と蓄光蛍光剤混合層符号１とを密着積層しカラー発色積層体SJとする。
【００４０】
透明樹脂については日東化成工業株式会社製造のプラシールE-341を使用した。透明性、耐候性に優れたエポキシ樹脂である。基剤と硬化剤を10対4の割合に混合して、可使時間100分の内に注型する。また、柔軟性を持った発光体には新日本造形株式会社販売のTRANS LUX D150を使用した。取材と硬化剤を1対1とすると柔軟性を有する透明エポキシ樹脂層が得られる。
【００４１】
発光時間や残光時間に最高を望まなければ、樹脂の代わりに糊、デンプン糊や変性シリコーン系接着剤(男前ものたろう「もっとくっつけ太郎」)、酢酸ビニール系接着剤(木工用ボンド)、ヘンケル製Pritt(Ponal)(Wood & Craft Glue)も使用できる。糊、デンプン糊や酢酸ビニール系接着剤は水分を含み流動性調節のために少量の水を加えるので、グリーン発光の蓄光剤は最適とは言えないが、乾燥までの時間が短い場合は、余り影響を受けない。この場合、ブルーグリーン発光剤、ブルー発光剤は耐水性を有するためになんら問題が無い。PrittはSolvent Free で流動性もちょうど良いので使い勝手が良いが日本では販売されていない。変性シリコーン系接着剤もSolvent Free であるが流動性がやや悪く、可使時間も30分程度で、伸びが無くなるのでこのままでは使い勝手が悪い。イソプロピルアルコール等で希釈して作業性を改善する必要がある。これらの糊、デンプン糊、接着剤は、乾燥、硬化した場合透明になる物を選択する必要がある。蛍光剤を混入する場合には0．001から0．002重量部と微量にしなければならない。
【００４２】
透明樹脂と蓄光剤、蛍光剤の混合液体は硬化までに時間を要するため、シリコン型等を使用して、形状を成形するのが良い。厚く塗りつけた物は、時間と共に流れてしまい、形状と厚さが定まらないからである。
【００４３】
補助励起層3には蓄光剤粒径は１５０ミクロンの物を使用する。昼間時の体色はやや黄色みが強い。１５０ミクロンの物は初期輝度が高いので、当初グリーンに近い発光色が観察される。厚さは1．5ミリ程度の透明樹脂に混入した層として利用する
【００４４】
反射層としては種々の物が使用できるが、白色を選択するのが最良である。ポリプレン(PP)ポリエチレン( PE)のプラスチック板やステンシル用カッティングシートを使用しても良い。遮光性の高い白色反射板使用により輝度が高まる。半透明体を使用すると八方が明るく照らされて見える。用途によって選択できる。本願発明では反射板として商品名YUPOを使用した。柔らかいエポキシ樹脂を使用した場合丸めてガラスビンの中へ入れたり、柱に巻き付けて使用するのに便利である。反射板なしでも使用できるが、柔らかいタイプは完全硬化後も粘着感が消えず他のプラスチックやPP、PE、ナイロン袋に密着して剥がれにくくなるからである。
【００４５】
蛍光発色はシェルなどのマイカに塗布すると思わぬ発色効果、反射効果を生み出す。マイカには光透過性もあるため、味わいのある発光体を作ることが出来る。また、微細中空パルプを使用した白色粘土も反射材として有効である。また蓄光剤、蛍光剤を混入して三次元の造形物を作ると面白い造形物となる。花びら、葉、その他動物等を形作り蓄光剤を混入し、離型語に更に蓄光剤を塗布すると発色効果の良い造形物ができる。
【００４６】
本願発明では機械を使用せずに発光層を作成したが透明度の高いポリプロピレン樹脂、ポリエステル樹脂、ポリスチレン樹脂、ポリカーボネート樹脂及びアクリル樹脂、塩化ビニール、ウレタン等を使用しても良い。水平方向の密着の場合、エッジ効果によりエッジには強い光が集光されているため、補助励起源として使用できる。同種プラスチックを接合すれば、反射による減衰効果は僅少である。射出成形機による成形では粒度が大きい場合、シリンダー等の金属を削り、製品が黒ずんでしまうと言う不具合が報告されている。25ミクロン以下の粒径の物を推薦しているが、30パーセントほど発色時間が短くなる。
【００４７】
同じく、符号４は蓄光剤と蛍光剤からなる発光層でSJとのコントラストの関係で蛍光剤は白色を０．００２５〜０．００４重量部混入しても良い。蓄光剤は１５０ミクロンと明るい物を使用するのが良い。混合比は蓄光剤を０．５重量部とする。用途により発光時間を長くしたい場合には１５０ミクロン、鈞一な発光色面を得たい場合には７５ミクロン〜２５ミクロンの小さく軽い粒子の物を使用する。この場合符号3と符号4は同じ構成となる。150ミクロンの蓄光剤粒子を使用した場合、沈降防止剤や可使使用時間のコントロールによっても沈殿は押さえられないので、2層に分けた。大きな150ミクロンの蓄光剤粒子による沈殿層はカラーの発色効果が少なく、また下地層の透過を遮断する傾向がある。
【００４８】
符号４は補助の励起原となるため、残光時間の長い物、すなわち粒径の大きな重たい蓄光剤を使用するのが好ましい。しかし、沈殿による二次凝集と蓄光剤表面エネルギーの高さから極端に流動性が悪いため、二度塗り、追加塗りを行うと塗り他支部のムラが目立ってしまい、製品としては価値が落ちる。符号２で使用する蓄光剤は、発色ムラ防止、良好な撹拌物を得るために２〜５０ミクロンの粒径の物を使用しても良い。しかし、これも手際良さを必要として二度塗り、継ぎ足しなどを行うと色むらを生じてしまう。また可使使用時間を長く取ると、気泡の抜けが悪くなり、表面の光沢度が落ちる
【００４９】
本願発明に於いて、蛍光層が上、蓄光層＋蛍光層が下の組み合わせと、その逆の組み合わせの二通りが提案されているが、発色を重んじるか、蓄光効果を重んじるかで、上、下を適宜交換しても良い
【実施例】
【００５０】
図２、図１は柔軟性のある商品名TRANS LUX D150エポキシ樹脂で製作した物で有り、基剤と硬化剤の混合比を代えることにより、柔軟度をコントロールする事ができる。筒状に丸めて透明ガラス容器、透明樹脂容器、針金構造の籠等の内部に入れて、自然発光ランタンとしたり、自動車、自転車の湾曲部へ貼り付けたりすることが出来る。
【００５１】
また、発色部分を人の目に刺激的な赤、ピンクで構成すると、営業中、入居者募集中などの簡易看板、簡易ネオンサイン看板となる。
実際、糊や接着剤に混入して手軽に作成し、キャンバス布に手書きした物は中心部では厚みも確保されており、発色も実現出来、製作コストが非常に低い物となる。
【００５２】
図６、図８はネックレス、髪飾り、腕飾りとすることにより、介護施設、病院での患者、入居者の識別に便利である。徘徊者や乳幼児の安全確認に便利である。おしゃぶりなどのトップに接着使用すると遠方より赤ちゃんのおしゃぶりが確認でき、育児の助けとなる。
【００５３】
駅のコンコースのガラスケースで10日間展示を行ったが、図1、図2はグリーン発色で製作すると昆虫が葉と間違えて巣くってしまう。青色発光ではシラミ、クモ、羽アリの住み着きは皆無であった。駅の改札口内部やホームは夜間の営業時間終了後も安全のために証明を必要としているが、補助光として、カラー発色体を使用すると導線のライン分けが出来て安全に役立つ。
【産業上の利用可能性】
【００５４】
青色発光のプレートは虫が寄りつかないため、殺虫剤の使用を押さえた有機農業に役立つ。イエローは蛾の産卵を抑制し、赤は植物の育成に役立つ。同じく青色光はシメジキノコの育成に寄与し、微生物が忌避する色であるから、水処理施設での使用でフィルター効果を発揮する。近年青色光がショウジョウバエ、チカイエカの蛹を殺すことが発見された。2014年東北大学で発表された害虫に対する青色光の効果である。表11はショウジョウバエの蛹、表12チカエイ蚊の蛹に青色光を照射した場合の死亡率である。
【表１１】
2020027184.tif 000013
【表１２】
2020027184.tif 000014
【００５５】
活性酸素の皮膚からの透過に対して、蛹が死に至る効果を発見したことは、カラー発色が農業、漁業に大きく役立つことを示している。また、農業・食品産業技術総合研究機構でも光を用いた病害虫防除技術の確立について研究を行っており、有機栽培や農薬を使用しない農業に道を開く物である
【００５６】
また、ハロゲンランプのトンネル内では無彩色の世界で有り、自動車が点灯しているから赤が視認できる。この様な無彩色名照明下においても、彩色ある世界を実現出来る。また、空港など広域の照明を必要とする施設でも、乗客のライン誘導、物流の識別に役立つ。倉庫、発電所施設内、病院救急入口など、普段人は居ないが照明を落とせない領域に於いて、活用が見込まれる
【００５７】
ハウス栽培、リーフ栽培、植物プラントに効果を発揮する
【００５８】
一般にカラー発色物はカンバン、表示板に適応できるが、装飾物、アクセサリー、ランタン、アウトドア用品、介護用品等の分野で活用できる
【符号の説明】
【００５９】
１    透明樹脂に蛍光剤を含有した層
２    透明樹脂に蓄光剤とカラー蛍光剤を含有した層
３    透明樹脂に蓄光剤を含有した層
４    透明樹脂に蓄光剤を含有した層
５    白色反射板
６    透明樹脂に蛍光剤を含有した層
７    透明樹脂に蓄光剤とカラー蛍光剤を含有した層
８    透明樹脂に蓄光剤を含有した層
９    透明樹脂に蓄光剤を含有した層
１０    金属ワイヤー、楊枝、ナイロンテグス糸、面糸等の芯材
１１     蛍光染料粒子
１２     蓄光剤粒子
SJ    符号１と２の密着積層体
SK     符号３と４の密着積層体
SL     符号２と１の密着積層体
SM    符号４と３の密着積層体
SN     蓄光剤と蛍光剤の混合層で透明趣旨が硬化するまでに蓄光剤が（株）に沈殿している図
【図１】
2020027184.tif 000015
【図２】
2020027184.tif 000016
【図３】
2020027184.tif 000017
【図４】
2020027184.tif 000018
【図５】
2020027184.tif 000019
【図６】
2020027184.tif 000020
【図７】
2020027184.tif 000021
【図８】
2020027184.tif 000022
【図９】
2020027184.tif 000023
【図１０】
2020027184.tif 000024
【図１１】
2020027184.tif 000025